(57)【要約】  本発明は、貯蔵安定性及び熱安定性に優れた（メタ）アクリル酸エステルの製造方法に関する。本発明の（メタ）アクリル酸エステルの製造方法は、（メタ）アクリル酸とアルコールを酸触媒の存在下に脱水エステル化反応させ（メタ）アクリル酸エステルを含む反応液を得る工程（１）、得られた反応液に中和処理及び水洗処理を行う工程（２）、及び、セミカルバジドを添加する工程を含むことを特徴とする。また、本発明の（メタ）アクリル酸エステルの製造方法は、前記セミカルバジドを添加する工程が、前記工程（２）の後の反応液にセミカルバジドを添加する工程及びセミカルバジドを添加した反応液から有機溶媒を除く工程であるか、又は、前記工程（２）の後の反応液から有機溶媒を除く工程、有機溶媒を除いた生成物にセミカルバジドを添加する工程及びセミカルバジドを添加した生成物を加熱する工程であることが好ましい。【特許請求の範囲】
【請求項１】
（メタ）アクリル酸とアルコールを酸触媒の存在下有機溶媒中で脱水エステル化反応させ（メタ）アクリル酸エステルを含む反応液を得る工程（１）、及び、
得られた反応液に中和処理及び水洗処理を行う工程（２）を含み、
前記工程（２）の後の反応液にセミカルバジドを添加する工程及びセミカルバジドを添加した反応液から有機溶媒を除く工程を含むか、又は、
前記工程（２）の後の反応液から有機溶媒を除く工程、有機溶媒を除いた生成物にセミカルバジドを添加する工程及びセミカルバジドを添加した生成物を加熱する工程を含むことを特徴とする
（メタ）アクリル酸エステルの製造方法。
【請求項２】
前記アルコールが多価アルコールである請求項１に記載の（メタ）アクリル酸エステルの製造方法。
【請求項３】
前記反応液、又は、前記有機溶媒を除いた生成物を加熱してセミカルバジドを添加する請求項１又は２に記載の（メタ）アクリル酸エステルの製造方法。
【請求項４】
前記反応液、又は、前記有機溶媒を除いた生成物を３０〜１００℃に加熱してセミカルバジドを添加する請求項３に記載の（メタ）アクリル酸エステルの製造方法。
【請求項５】
前記工程（２）の後の反応液にセミカルバジドを添加する工程及びセミカルバジドを添加した反応液から有機溶媒を除く工程を含む請求項１〜４のいずれか１つに記載の（メタ）アクリル酸エステルの製造方法。
【請求項６】
前記有機溶媒を除く工程の後、濾過する工程を含む請求項１〜５のいずれか１つに記載の（メタ）アクリル酸エステルの製造方法。
【請求項７】
セミカルバジドの添加量が、（メタ）アクリル酸エステルに対して、５〜１，０００ｗｔｐｐｍである請求項１〜６のいずれか１つに記載の（メタ）アクリル酸エステルの製造方法。
【請求項８】
（メタ）アクリル酸とアルコールを酸触媒の存在下に脱水エステル化反応させ（メタ）アクリル酸エステルを含む反応液を得る工程（１）、
得られた反応液に中和処理及び水洗処理を行う工程（２）、及び、
セミカルバジドを添加する工程を含むことを特徴とする
（メタ）アクリル酸エステルの製造方法。
【請求項９】
セミカルバジドの添加量が、（メタ）アクリル酸エステルに対して、５〜１，０００ｗｔｐｐｍである請求項８に記載の（メタ）アクリル酸エステルの製造方法。
【発明の詳細な説明】
【技術分野】
【０００１】
本発明は、（メタ）アクリル酸エステルの製造方法に関する。
【背景技術】
【０００２】
（メタ）アクリル酸エステルは、紫外線照射や電子線照射により硬化するため、光硬化性組成物の配合成分として、光学レンズや印刷インキ、コーティング剤及び接着剤等の各種工業用途に用いられている。【０００３】
しかしながら、（メタ）アクリル酸エステルの貯蔵安定性や熱安定性が不良であると、不具合を生じることがある。
例えば、（メタ）アクリル酸エステルの貯蔵安定性が不良であると、保管中に重合反応が起きてポリマー分が生じたり、（メタ）アクリル酸エステルが分解して（メタ）アクリル酸等の酸分を発生することがある。
ポリマー分を含む（メタ）アクリル酸エステルの組成物は、硬化むらや濁りを生じるため、均一性や光透過性が重視される光学レンズ用途等では好適に使用することができない。
又、酸分が発生した（メタ）アクリル酸エステルは、臭気や装置腐食の問題に加え、耐水性が悪化するため、コーティング剤や接着剤用途に用いた場合に、硬化物が水分を吸収して、コーティング面の剥離や接着強度の低下を起こしてしまうことがある。
又、（メタ）アクリル酸エステルは、配合時に均一化のため加熱攪拌されたり、光硬化後に耐熱試験に曝されることがあるが、熱安定性不良な（メタ）アクリル酸エステルは、上記したようなポリマー分や酸分の発生に加え、着色を生じるために透明性が必須である光学レンズ用途等では到底使用することができない。
尚、本明細書中においては、アクリル酸及びメタクリル酸を総称して「（メタ）アクリル酸」と記載する。【０００４】
（メタ）アクリル酸エステルの貯蔵安定性及び熱安定性が不良となる原因の一つとして、製品中に残留する不純物の影響が挙げられる。
（メタ）アクリル酸エステルは、通常（メタ）アクリル酸とアルコール類を酸触媒存在下にて脱水エステル化反応させ製造されているが、エステル化反応時には様々な不純物が副生する。このような不純物を除くため、通常、脱水エステル化後の反応液に対して、水やアルカリ水溶液による洗浄操作が施されるが、不純物の除去は必ずしも十分ではない。【０００５】
このため、（メタ）アクリル酸エステル製造時の洗浄工程を強化する方法が種々検討されている。
例えば、特許文献１では、脱水エステル化後の反応生成物を中和処理した後、さらにアミン類で処理する方法が開示されている。
しかしながら、この方法によれば、反応生成物をアミン類で処理した後、該アミン類を反応生成物から除くため、引き続き反応生成物を酸性水溶液で洗浄しなければならず、反応生成物への酸性成分の混入することがある。よって、該方法においては、酸性水溶液での洗浄後に再度アルカリ水溶液での洗浄を行った後、軟水での洗浄を三回繰り返しており、工程が煩雑かつ長時間を要するため、生産性の低下が著しい。又、該処理を工業的に実施するならば、アルカリ水溶液及び酸性水溶液の双方に対して腐食されない特殊かつ高価な材質の洗浄槽を用いるか、アルカリ水溶液での処理と酸性水溶液での処理を別々の洗浄槽で実施しなければならず、工業的実施に好適とは言い難い。【０００６】
又、特許文献２では、（メタ）アクリル酸エステルを製造後の反応液を中和又は洗浄処理する際に、カチオン系界面活性剤を添加する方法が開示されており、この方法によれば、有機層と水層の界面付近での乳化を防止して、有機層と水層の分離時間を短くすることができ、その結果として効率的に不純物を除去することができることが開示されている。
しかしながら、特許文献２記載の方法は、有機層と水層の分離時間の短縮化に優れるものの、得られる（メタ）アクリル酸エステルの貯蔵安定性及び熱安定性が不十分なものであった。【０００７】
【特許文献１】特開平６−２１９９９１号公報（特許請求の範囲）
【特許文献２】特開２００１−０４８８３１号公報（特許請求の範囲）
【発明の開示】
【発明が解決しようとする課題】
【０００８】
本発明の目的は、貯蔵安定性及び熱安定性に優れる（メタ）アクリル酸エステルの製造方法を提供することである。
【課題を解決するための手段】
【０００９】
上記の課題は以下に記載の＜１＞又は＜８＞に記載の手段により解決された。好ましい実施態様である＜２＞〜＜７＞及び＜９＞と共に以下に記載する。
＜１＞  （メタ）アクリル酸とアルコールを酸触媒の存在下有機溶媒中で脱水エステル化反応させ（メタ）アクリル酸エステルを含む反応液を得る工程（１）、及び、得られた反応液に中和処理及び水洗処理を行う工程（２）を含み、前記工程（２）の後の反応液にセミカルバジドを添加する工程及びセミカルバジドを添加した反応液から有機溶媒を除く工程を含むか、又は、前記工程（２）の後の反応液から有機溶媒を除く工程、有機溶媒を除いた生成物にセミカルバジドを添加する工程及びセミカルバジドを添加した生成物を加熱する工程を含むことを特徴とする（メタ）アクリル酸エステルの製造方法、
＜２＞  前記アルコールが多価アルコールである上記＜１＞に記載の（メタ）アクリル酸エステルの製造方法、
＜３＞  前記反応液、又は、前記有機溶媒を除いた生成物を加熱してセミカルバジドを添加する上記＜１＞又は＜２＞に記載の（メタ）アクリル酸エステルの製造方法、
＜４＞  前記反応液、又は、前記有機溶媒を除いた生成物を３０〜１００℃に加熱してセミカルバジドを添加する上記＜３＞に記載の（メタ）アクリル酸エステルの製造方法、
＜５＞  前記工程（２）の後の反応液にセミカルバジドを添加する工程及びセミカルバジドを添加した反応液から有機溶媒を除く工程を含む上記＜１＞〜＜４＞のいずれか１つに記載の（メタ）アクリル酸エステルの製造方法、
＜６＞  前記有機溶媒を除く工程の後、濾過する工程を含む上記＜１＞〜＜５＞のいずれか１つに記載の（メタ）アクリル酸エステルの製造方法、
＜７＞  セミカルバジドの添加量が、（メタ）アクリル酸エステルに対して、５〜１，０００ｗｔｐｐｍである上記＜１＞〜＜６＞のいずれか１つに記載の（メタ）アクリル酸エステルの製造方法、
＜８＞  （メタ）アクリル酸とアルコールを酸触媒の存在下に脱水エステル化反応させ（メタ）アクリル酸エステルを含む反応液を得る工程（１）、得られた反応液に中和処理及び水洗処理を行う工程（２）、及び、セミカルバジドを添加する工程を含むことを特徴とする（メタ）アクリル酸エステルの製造方法、
＜９＞  セミカルバジドの添加量が、（メタ）アクリル酸エステルに対して、５〜１，０００ｗｔｐｐｍである上記＜８＞に記載の（メタ）アクリル酸エステルの製造方法。
【発明の効果】
【００１０】
本発明の製造方法により得られた（メタ）アクリル酸エステルは、貯蔵安定性及び熱安定性に優れ、より具体的には酸価上昇を抑制すことができる。このため、得られた（メタ）アクリル酸エステルは、光硬化性組成物の配合成分として、光学レンズ、印刷インキ、コーティング剤及び接着剤等の各種工業用途に好適に使用できる。
【発明を実施するための最良の形態】
【００１１】
本発明は、（メタ）アクリル酸とアルコールを酸触媒の存在下に脱水エステル化反応させ、得られた反応液を中和処理及び水洗処理を経た後に得られる反応液に、セミカルバジドを添加する（メタ）アクリル酸エステルの製造方法に関する。
本発明は、不純物が多く発生する、前記アルコールが多価アルコールである（メタ）アクリル酸エステルの製造に好ましく適用できる。前記アルコールが多価アルコールである場合は、前記反応液に、前記処理剤を３０〜１００℃で添加・混合する方法が好ましい。
前記脱水エステル化反応は、有機溶媒中で行うことが好ましい。この場合、前記反応液に前記処理剤を添加した後、脱溶媒するのが好ましい。【００１２】
前記特許文献１及び２記載の発明が、貯蔵安定性及び熱安定性の原因となる不純物を（メタ）アクリル酸エステルから除くという着想のもとなされたのに対して、本発明者らは、（メタ）アクリル酸エステル中の不純物を失活させてやればより簡便な方法により前記課題を解決できるのではないかとの着想のもと種々の検討を行った結果、脱水エステル化反応液を中和処理及び水洗処理を経た後に得られる反応液に、特定の処理剤を添加するという簡便な手段を行うことにより、（メタ）アクリル酸エステル製品の貯蔵安定性及び熱安定性が顕著に向上することを見出し、本発明を完成するに到ったのである。
以下、本発明を詳細に説明する。【００１３】
１．エステル化反応工程（１）
本発明では、まず（メタ）アクリル酸とアルコールを、酸触媒の存在下有機溶媒中で加熱・攪拌して脱水エステル化反応させ（メタ）アクリル酸エステルを含む反応液を得る工程（１）〔以下単に工程（１）ともいう〕を実施する。
この場合のアルコールとしては、種々の化合物が使用でき、具体的には以下に示すアルコール等が挙げられる。
〔１〕メタノール、エタノール、ｎ−プロピルアルコール、イソプロピルアルコール、ｎ−ブチルアルコール、イソブチルアルコール、ｎ−ペンチルアルコール、シクロヘキサノール、ｎ−ヘプチルアルコール、ｎ−オクチルアルコール、２−エチルヘキシルアルコール、イソオクチルアルコール、ｎ−ノニルアルコール、イソノニルアルコール等の一価アルキルアルコール及びこれらのアルキレンオキサイド付加物。
〔２〕フェノール、クロロフェノール、ブロモフェノール、フルオロフェノール、ナフトール、フェニルフェノール、クミルフェノール、ノニルフェノール、ビスフェオールＡ、ビスフェノールＦ、チオビスフェノール及び４，４’−スルホニルジフェノール等のフェノール性水酸基を有する化合物のアルキレンオキサイド付加物。
〔３〕エチレングリコール、プロピレングリコール、ネオペンチルグリコール、ジエチレングリコール、トリエチレングリコール、ポリエチレングリコール、ジプロピレングリコール、トリプロピレングリコール、ポリプロピレングリコール等のグリコール類及びこれらのアルキレンオキサイド付加物。
〔４〕グリセリン、ジグリセリン、トリグリセリン、ポリグリセリン等のグリセリン及びこれらのアルキレンオキサイド付加物。
〔５〕ブタンジオール、ペンタンジオール、ヘキサンジオール、トリメチロールプロパン、ジトリメチロールプロパン、ペンタエリスリトール、ジペンタエリスリトール等のポリオール及びこれらのアルキレンオキサイド付加物。
〔６〕トリス−２−ヒドロキシエチルイソシアヌレート。
尚、上記アルキレンオキサイドとしては、エチレンオキサイド及びプロピレンオキサイド等が挙げられる。【００１４】
本発明は、上記したアルコールの中でも、得られる（メタ）アクリル酸エステル中に不純物が多く発生し易い、多価アルコールに好ましく適用できる。
また、本発明に用いることができるアルコールとしては、上記したアルコールの中でも、アルキレンオキサイド基を有しないアルコールであることが好ましい。【００１５】
脱水エステル化反応での（メタ）アクリル酸とアルコールの使用割合は、アルコールの水酸基１モルに対して（メタ）アクリル酸を０．８〜２．０モルが好ましく、より好ましくは１．０〜１．５モルである。この割合が０．８モル以上であると、脱水エステル化の反応時間を短縮でき、又、アルコール性水酸基が（メタ）アクリル酸エステルの（メタ）アクリロイル基にマイケル付加する等の副反応を抑制することができるため、製品純度に優れる。一方、２．０モル以下であると、（メタ）アクリル酸エステルの（メタ）アクリロイル基に（メタ）アクリル酸がマイケル付加する等の副反応を抑制することができるため、製品純度に優れ、又、脱水エステル化後に未反応アクリル酸を除去する操作が簡便である。【００１６】
脱水エステル化反応で使用する酸触媒としては、ｐ−トルエンスルホン酸、メタンスルホン酸、トリフルオロメタンスルホン酸及び硫酸等が挙げられ、一種を単独で又は二種以上を任意に組み合わせて使用できる。酸触媒としては、硫酸を用いることが好ましい。
酸触媒の使用割合は、脱水エステル化に供されるアルコール性水酸基のモル数に対して０．０５ｍｏｌ％〜１０ｍｏｌ％が好ましく、より好ましくは０．５〜５ｍｏｌ％である。この割合が０．０５ｍｏｌ％以上であると、実用的反応速度が十分得られ、一方１０ｍｏｌ％以下であると、副反応を抑制でき、製品の純度に優れ、着色を抑制でき、精製工程での触媒の除去操作及び製品の脱色操作が簡便である。【００１７】
本発明では、脱水エステル化反応で生成する水との溶解度が低い有機溶媒を使用し、水を共沸させて留去しながら行うことが好ましい。好ましい有機溶媒としては、例えば、トルエン、ベンゼン及びキシレン等の芳香族炭化水素、ヘキサン、シクロヘキサン及びヘプタン等の脂肪族炭化水素、並びにメチルエチルケトン及びシクロヘキサノン等のケトンが挙げられる。
有機溶媒は、基質の溶解性等を考慮して、一種を単独で使用しても又は二種以上を任意に組み合わせて使用しても良い。
有機溶媒の割合としては、反応液中に３０〜７０重量％が好ましい。【００１８】
エステル化反応温度としては、７０〜１４０℃が好ましい。反応温度が７０℃以上であると、反応速度に優れ、又、１４０℃以下であるとエステル化時の不純物の副生量を抑制でき、ゲル化が起こらない。【００１９】
脱水エステル化反応では、（メタ）アクリロイル基の重合を防止する目的で、重合禁止剤を使用することが好ましく、さらには含酸素ガスを反応液に導入してもよい。重合禁止剤としては、例えば、ハイドロキノン、ｔｅｒｔ−ブチルハイドロキノン、ハイドロキノンモノメチルエーテル、２，６−ジ−ｔｅｒｔ−ブチル−４−メチルフェノール、２，４，６−トリ−ｔｅｒｔ−ブチルフェノール、ベンゾキノン、フェノチアジン等の有機系重合禁止剤、塩化銅及び硫酸銅等の無機系重合禁止剤、並びにジブチルジチオカルバミン酸銅等の有機塩系重合禁止剤等が挙げられる。重合禁止剤は、一種を単独で使用しても又は二種以上を任意に組み合わせて使用しても良い。重合禁止剤の割合としては、反応液中に５〜２０，０００ｗｔｐｐｍが好ましく、より好ましくは２５〜３，０００ｗｔｐｐｍである。
含酸素ガスとしては、例えば空気、酸素と窒素の混合ガス、酸素とヘリウムの混合ガス等が挙げられる。【００２０】
２．中和処理及び水洗処理工程（２）
本発明では、前記工程（１）後の反応液に対して、中和処理及び水洗処理を行う工程（２）〔以下、単に工程（２）ということもある〕を実施する。以下、それぞれの方法について説明する。【００２１】
2-1．中和処理
中和処理は、反応生成液中の未反応（メタ）アクリル酸及び酸性触媒等の酸性成分を除去する目的で行われ、通常、反応液とアルカリ水溶液を接触させて行われる。
中和処理は常法に従って行えばよく、例えば反応液にアルカリ水溶液を添加し、攪拌、混合する方法等が挙げられる。【００２２】
前記アルカリ成分としては、水酸化リチウム、水酸化ナトリウム及び水酸化カリウム等のアルカリ金属塩、並びにアンモニア等が挙げられる。アルカリ成分としては、一種を単独で使用しても又は二種以上を任意に組み合わせて使用しても良い。これらのうち、効果に優れ、安価でかつ入手の容易であるため、水酸化ナトリウムが好ましい。
この場合、アルカリ成分の量は通常、反応液の酸分に対してモル比で１倍以上、好ましくは１．１〜２．０倍である。この添加量が、反応液の酸分に対してモル比で１倍以上では、酸分の中和が十分行うことができる。又、アルカリ水溶液の濃度は、１〜２５重量％であることが好ましく、より好ましくは１０〜２５重量％である。この濃度が１重量％以上であると、中和処理後の排水量を抑制でき、又、２５重量％以下であると、（メタ）アクリル酸エステルが重合するおそれがない。【００２３】
撹拌、混合時間は、反応液の量、それに含まれる酸性成分の量及び目的等に応じて適宜設定すれば良いが、５分から１２０分程度が好ましい。【００２４】
2-2．水洗処理
本発明においては、前記したエステル化反応液又は中和処理液に対して水洗処理を行う。水洗処理をどの時点で行うかは、使用する成分及び目的に応じて適宜選択することができる。又、水洗処理は複数回行ってもよい。
水洗処理は、常法に従って行えば良い。具体的には、前記エステル化反応で得られた反応液又は前記中和処理液に対して水または無機水溶液を添加し、攪拌、混合する方法等が挙げられる。
水洗工程においては、通常水を使用する。一方、有機層との分離を改善したり、高純度の製品が要求される場合には、無機水溶液を使用することが好ましく、具体的には、硫酸アンモニウム水溶液及び塩化アンモニウム水溶液等のアンモニウム塩水溶液、塩化ナトリウム等のナトリウム塩水溶液、並びに塩酸水溶液等の酸性水が挙げられる。【００２５】
2-3．その他
前記中和処理又は／及び水洗処理においては、必要に応じて加熱することができる。
加熱温度としては、３０〜８０℃が好ましく、又、加熱時間としては、５分〜５時間が好ましい。
前記中和処理又は／及び水洗処理で使用する水としては、蒸留水を使用することが好ましい。
加熱する場合においては、（メタ）アクリロイル基の重合を防止する目的で、重合禁止剤を使用することが好ましく、さらには含酸素ガスを反応液に導入してもよい。
重合禁止剤としては、前記と同様のものが挙げられ、その割合も、前記と同様の割合が挙げられる。
含酸素ガスとしては、前記と同様のものが挙げられる。【００２６】
３．セミカルバジドによる処理
本発明は、前記中和処理及び水洗処理を経た後に得られる反応液に、セミカルバジドを添加するものである。
本発明は、前記工程（２）の後の反応液にセミカルバジドを添加する工程及びセミカルバジドを添加した反応液から有機溶媒を除く工程を含むか、又は、
前記工程（２）の後の反応液から有機溶媒を除く工程、有機溶媒を除いた生成物にセミカルバジドを添加する工程及びセミカルバジドを添加した生成物を加熱する工程を含む（メタ）アクリル酸エステルの製造方法であることが好ましい。
尚、以下においては、有機溶媒を除く操作を「脱溶媒」とも表現する。【００２７】
3-1．セミカルバジド
セミカルバジドは、セミカルバジド基を少なくとも１つ有する化合物である。
本発明に用いることができるセミカルバジドは、下記式（１）で表される化合物であることが好ましい。【００２８】
【化１】
2007129606.tif 000002
【００２９】
式（１）中、Ｒ1及びＲ2は、１価の有機基を表し、それぞれ同じであっても異なっていても良い。また、Ｒ1及びＲ2は、置換又は無置換のアルキル基又はフェニル基であることが好ましい。具体的には、メチル基、エチル基、プロピル基、イソプロピル基、ステアリル基、ベンジル基、及び、ヒドロキシエチル基等が例示できる。これらの中でも炭素数１〜４の低級アルキル基であることがより好ましい。
式（１）中、Ｒ3及びＲ4は、それぞれ独立に、水素原子又は１価の有機基を表し、水素原子であることが好ましい。
式（１）中、Ａは、水素原子又はｎ価の有機基を表す。Ａはｎ価の有機基であることが好ましく、２価又は３価の有機基であることがより好ましい。
式（１）中、ｎは１以上の整数であり、１〜３の整数であることが好ましく、２又は３であることがより好ましい。
前記ｎ価の有機基としては、特に制限はないが、水素原子、炭素原子、窒素原子及び／又は酸素原子から構成された基であることが好ましく、脂肪族基又は脂環族基であることがより好ましい。
セミカルバジドは、１種を添加することも、２種以上を併用して使用することもできる。【００３０】
セミカルバジド（以下、処理剤と称することもある）としては、種々の化合物が使用でき、イソシアネート化合物とＮ，Ｎ−ジ置換ヒドラジンとの反応により得られる化合物を挙げることができる。【００３１】
イソシアネート化合物としては、例えば１，４−テトラメチレンジイソシアネート、１，５−ペンタメチレンジイソシアネート、１，６−ヘキサメチレンジイソシアネート、２，２，４（又は２，４，４）−トリメチル−１，６−ヘキサメチレンジイソシアネート、リジンジイソシアネート、イソホロンジイソシアネート、１，３−ビス（イソシアネートメチル）−シクロヘキサン、４，４’−ジシクロヘキシルメタンジイソシアネート、キシリレンジイソシアネート及びテトラメチルキシレンジイソシアネート等の脂肪族又は脂環族ジイソシアネート；４，４’−ジフェニルメタンジイソシアネート、１，４−フェニレンジイソシアネート、２，４−トリレンジイソシアネート及びナフタレンジイソシアネート等の芳香族ジイソシアネート；これらジイソシアネートより誘導されるポリイソシアネート；並びにｎ−ブチルイソシアネート、ｎ−ヘキシルイソシアネート、ｎ−オクチルイソシアネート及びフェニルイソシアネート等のモノイソシアネート等を挙げることができる。【００３２】
これらイソシアネート化合物の内、脂肪族または脂環族ジイソシアネート及び、それより誘導されるポリイソシアネートが好ましい。これらイソシアネート化合物は２種以上を併用しても良い。【００３３】
Ｎ，Ｎ−ジ置換ヒドラジンとしては、例えばＮ，Ｎ−ジメチルヒドラジン、Ｎ，Ｎ−ジエチルヒドラジン、Ｎ，Ｎ−ジプロピルヒドラジン、Ｎ，Ｎ−ジイソプロピルヒドラジン、Ｎ，Ｎ−ジステアリルヒドラジン、Ｎ−メチル−Ｎ−エチルヒドラジン、Ｎ−メチル−Ｎ−イソプロピルヒドラジン、Ｎ−メチル−Ｎ−ベンジルヒドラジン及びＮ，Ｎ−ジ（β−ヒドロキシエチル）ヒドラジン等が挙げられる。【００３４】
イソシアネート化合物とＮ，Ｎ−ジ置換ヒドラジンとの反応は、溶媒の有無に関わらず行うことができる。溶媒を用いる場合イソシアネートに対して不活性な溶媒を用いる必要がある。
反応は、好ましくは−２０〜１５０℃で行うことが出来るが、より好ましくは０〜１００℃である。
イソシアネートとＮ，Ｎ−ジ置換ヒドラジンとは、ほぼ当量で反応させることが好ましい。【００３５】
これらの中でも、酸価上昇抑制機能に優れ、入手が容易である点、前記した式（１）におけるＲ1及びＲ2が炭素数１〜４の低級アルキル基であり、Ｒ3及びＲ4が水素原子であるセミカルバジド基を有するセミカルバジドが好ましい。さらにこれらの利点に加え、後記する脱溶剤工程において、処理剤が蒸発しにくいとの理由で、前記した式（１）におけるＲ1及びＲ2が炭素数１〜４の低級アルキル基であり、Ｒ3及びＲ4が水素原子であるセミカルバジド基を有し、分子量が２００以上の化合物がより好ましい。
当該化合物としては、１，４−テトラメチレンビス−Ｎ，Ｎ−ジメチルセミカルバジド、１，６−ヘキサメチレンビス−Ｎ，Ｎ−ジメチルセミカルバジド、１，１，１’，１’−テトラメチル−４，４’−（メチレンジ−ｐ−フェニレン）ジセミカルバジド及び下記化合物等が好ましい。【００３６】
【化２】
2007129606.tif 000003
【００３７】
3-2．処理剤の添加方法
まず、工程（２）の後の反応液にセミカルバジドを添加する工程、及びセミカルバジドを添加した反応液から有機溶媒を除く工程を含む（メタ）アクリル酸エステルの製造方法について説明する。
前記処理剤の添加のタイミングとしては、工程（２）を経た後であれば任意であり、具体的には、脱溶媒工程の前、又は、脱溶媒工程の最中が挙げられる。【００３８】
この製造方法は、脱溶媒工程の前に処理剤を添加ことにより、脱溶媒工程と処理剤の添加工程を併せて１工程で行うことができ、処理剤の添加工程を省略することができるため好ましい。
加えて、最終的に得られる（メタ）アクリル酸エステルが、高粘度である場合やセミカルバジドの溶解性が不十分である場合は、最終製品にセミカルバジドを添加するとセミカルバジドの溶解や分散が不十分となる場合がある。この方法によれば、最終的に得られる（メタ）アクリル酸エステルが高粘度である場合でも、有機溶媒を含む低粘度状態でセミカルバジドを添加するため、セミカルバジドの溶解又は分散性に優れたものとなる点で好ましい。【００３９】
前記処理剤の添加方法としては、（メタ）アクリル酸エステルに、攪拌・混合しつつ添加する方法等が挙げられる。セミカルバジドは（メタ）アクリル酸エステルや有機溶媒に溶解し難いことが多いため、水中に分散させ添加することが好ましい。
前記処理剤の添加割合としては、（メタ）アクリル酸エステルに対して、２〜１０，０００ｗｔｐｐｍが好ましく、５〜３，０００ｗｔｐｐｍがより好ましく、５０〜１，０００ｗｔｐｐｍがさらに好ましい。この値が２ｗｔｐｐｍ以上であると、セミカルバジドの効果を有効に発揮することができ、一方、１０，０００ｗｔｐｐｍ以下であると、得られた（メタ）アクリル酸エステルへの溶解性に優れ、組成物として使用する場合、他の成分との相溶性にも優れたものとなる。【００４０】
該処理剤の添加においては、常温でも行うことができるが、必要に応じて加熱することができる。
特に、アルコールとして多価アルコールを使用する場合は、加熱することが好ましい。これは、アルコールとして多価アルコールを使用する場合は、得られる（メタ）アクリル酸エステルが高粘度物となり、処理剤を短時間で均一に配合することができるためである。
加熱温度及び加熱時間は、得られる（メタ）アクリル酸エステル及び目的に応じて適宜設定すれば良いが、加熱温度としては、３０〜１００℃が好ましく、より好ましくは３０〜８０℃であり、加熱時間として、５分〜５時間が好ましく、より好ましくは３０分〜３時間である。
加熱する場合においては、（メタ）アクリロイル基の重合を防止する目的で、重合禁止剤を使用することが好ましく、さらには含酸素ガスを反応液に導入してもよい。
重合禁止剤としては、前記と同様のものが挙げられ、その割合も、前記と同様の割合が挙げられる。
含酸素ガスとしては、前記と同様のものが挙げられる。【００４１】
脱溶媒工程について説明すると、中和処理液又は水洗処理液は脱溶媒槽に移され、中和処理又は水洗処理で水層が分離された後の有機層中の有機溶媒が除去される。
脱溶媒処理は常法に従えば良く、例えば脱溶媒槽を減圧下に加熱して有機溶媒を除去する方法等が挙げられる。
脱溶媒槽の減圧度としては、使用する原料及び目的に応じて適宜設定すれば良く、好ましくは０．５〜５０ｋＰａであり、有機溶媒の除去程度により徐々に減圧度を増す方法が好ましい。
加熱温度は、得られる（メタ）アクリル酸エステル、減圧度及び目的に応じて適宜設定すれば良いが、４０〜１００℃が好ましく、より好ましくは６０〜８０℃である。（メタ）アクリル酸エステルの熱重合を抑制するためには、温度を８０℃以下に維持するのが好ましい。
脱溶媒工程においては、（メタ）アクリル酸エステルの熱重合を抑えるために、酸素を供給したり、重合禁止剤を添加することが好ましい。重合禁止剤としては、前記と同様のものが挙げられ、その割合も、前記と同様の割合が挙げられる。【００４２】
次に、工程（２）の後の反応液から有機溶媒を除く工程、有機溶媒を除いた生成物にセミカルバジドを添加する工程及びセミカルバジドを添加した生成物を加熱する工程を含む（メタ）アクリル酸エステルの製造方法について説明する。
当該工程により、セミカルバジドを単に添加する場合に対して、高粘度の（メタ）アクリル酸エステルに場合においては、加熱により粘度を低減してセミカルバジドの混合性を改善することができる。【００４３】
工程（２）の後の反応液から有機溶媒を除く工程は、前記した脱溶媒工程と同様の方法の方法に従えば良く、有機溶媒を除いた生成物に処理剤を添加する工程も、前記と同様の方法に従えば良い。
セミカルバジドを添加した生成物を加熱する工程において、加熱温度としては４０〜１００℃が好ましく、より好ましくは４０〜８０℃である。【００４４】
さらなる製品の品質が要求される場合には、脱溶媒工程の後、さらに濾過を行うことができる。
該濾過工程は、常法に従えば良く、加圧濾過することが好ましい。
加圧濾過の方法としては、例えば、濾紙を設置した濾過機に脱溶剤後の反応液を投入し、濾過機内に圧力をかけながら濾過を行う方法が挙げられる。この場合、脱溶剤後の反応液に濾過助剤を添加する方法、過濾紙表面に濾過助剤をプリコートする方法及びこれらを併用する方法が、濾過効率を向上させることができ好ましい。加圧で使用するガスとしては、窒素、含酸素ガス（例えば、酸素５容量％、窒素９５容量％）及び空気等が挙げられる。
【実施例】
【００４５】
以下に実施例及び比較例を挙げ、本発明をより具体的に説明する。【００４６】
［各種分析方法］
○酸価
ＪＩＳ  Ｋ−００７０−１９９２に準じて、得られたアクリル酸エステルをエタノールに溶解し、フェノールフタレインを指示薬として水酸化カリウム溶液で滴定した。試料の酸価を下式から算出した。
酸価［ｍｇ−ＫＯＨ／ｇ］  ＝  Ｎ×Ｔ×ｆ×５６．１１／Ｗ
Ｎ：アルコール性水酸化カリウム溶液の濃度［ｍｏｌ／Ｌ］
Ｔ：アルコール性水酸化カリウム溶液の滴定量［ｍｌ］
ｆ：アルコール性水酸化カリウム溶液の力価
Ｗ：試料重量［ｇ］【００４７】
○強制劣化試験
３０ｍｌガラス容器に得られたアクリル酸エステルを５ｇ入れ、大気冷暗所で数日静置することで、アクリル酸エステルに含まれる水分濃度を１，０００〜３，０００ｗｔｐｐｍに調整した。
その後、アクリル酸エステルが入ったガラス容器を密封し、８０℃に保ったヒーティングブロック中で１４４時間加熱した。放冷後に前記の方法で酸価を測定した。【００４８】
○実施例１
還流管を設置した５００ｍＬの側管付き四口フラスコに、ジペンタエリスリトール７６．３ｇ、アクリル酸１９０ｇ、トルエン１５８ｇ、硫酸４．０ｇ、ハイドロキノンモノメチルエーテル（以下、ＭＱという）０．５１ｇ及びハイドロキノン（以下、ＨＱという）０．５１ｇを投入し、含酸素ガス（酸素５容量％、窒素９５容量％、以下同様）を吹き込みながら反応液温度８０〜１１０℃、反応系圧力４００〜７６０ｍｍＨｇの範囲内で加熱攪拌した。生成する水をディーンスターク管にて系外に除去しながら５時間の脱水エステル化反応を行った。
反応終了後、反応液を４０℃以下まで冷却し、トルエン及び水を添加して抽出洗浄を行った後、２０ｗｔ％水酸化ナトリウム水溶液を添加して中和処理を行い、さらに水を添加して抽出洗浄を行った。【００４９】
得られた有機層は、目的物であるアクリル酸エステルがトルエン及び少量の水で希釈された状態であり、実質的に洗浄操作は終了している。これにＭＱを０．０７ｇと１，６−ヘキサメチレンビス−Ｎ，Ｎ−ジメチルセミカルバジド（以下、ＨＭＳＣという）をアクリル酸エステルに対して５６２ｗｔｐｐｍ添加し、添加し、含酸素ガスを吹き込みながら減圧下〔６６５Ｐａ；５ｍｍＨｇ〕で６０〜８０℃に加温してトルエンを留去した。
脱溶媒後の反応液を加圧下で濾過を行い、アクリル酸エステルを得た。【００５０】
得られたアクリル酸エステルについて酸価を測定した。さらに、貯蔵安定性及び加熱安定性を評価するため、強制劣化試験を行い、その後に酸価を測定した。それらの結果を表１に示す。【００５１】
○比較例１
実施例１において、ＨＭＳＣを添加することなく、脱溶媒処理を行った。
脱溶媒後の反応液を加圧下で濾過を行い、アクリル酸エステルを得た。
得られたアクリル酸エステルについて酸価を測定し、強制劣化試験後に酸価を測定した。それらの結果を表１に示す。【００５２】
【表１】
2007129606.tif 000004
【００５３】
○実施例２
前記実施例１において、ＨＭＳＣを添加することなく、脱溶媒処理を行った。
トルエン留去後に得られた粗製品中へ、ＨＭＳＣを実施例１と同様の割合で添加し、７０℃にて１時間攪拌して均一混合させた。その後、加圧下で濾過を行った後、アクリル酸エステルを得た。
得られたアクリル酸エステルは、上記実施例１と同様に、強制劣化試験後の酸価が低いものであった。【００５４】
○実施例３及び４
実施例１において、脱溶媒工程でＨＭＳＣに替え、下記表２に記載した処理剤を所定量添加する以外は実施例１と同様の方法によりアクリレートを製造した。
脱溶媒後の反応液を加圧下で濾過を行い、アクリレートを得た。
得られたアクリレートについて、製造直後及び強制劣化試験後の酸価を測定した。それらの結果を表２に示す。尚、表２において、化合物Ａは下記に示すように、１，１，１’，１’−テトラメチル−４，４’−（メチレンジ−ｐ−フェニレン）ジセミカルバジドであり、また、化合物Ｂは下記に示す化合物である。【００５５】
【表２】
2007129606.tif 000005
【００５６】
【化３】
2007129606.tif 000006
【００５７】
【化４】
2007129606.tif 000007
【００５８】
○実施例５
実施例１と同様のフラスコに、ジトリメチロールプロパン１３３ｇ、アクリル酸１７５ｇ、トルエン１６９ｇ、硫酸５．３ｇ、ＭＱ０．５１ｇ及びＨＱ０．５１ｇを投入し、含酸素ガスを吹き込みながら反応温度８０〜１１０℃、反応系圧力４００〜７６０ｍｍＨｇの範囲内で加熱攪拌した。生成する水をディーンスターク管にて系外に除去しながら５時間の脱水エステル化反応を行った。
反応終了後、反応液を実施例１と同様の方法により中和処理を行い、さらに水を添加して抽出洗浄を行った。
得られた有機層にＭＱを０．０６ｇと、処理剤のＨＭＳＣをアクリル酸エステルに対して１８６ｗｔｐｐｍ添加し、含酸素ガスを吹き込みながら減圧下で６０〜８０℃に加温してトルエンを留去した。
脱溶媒後の反応液を加圧下で濾過を行い、アクリル酸エステルを得た。
得られたアクリル酸エステルについて酸価を測定し、強制劣化試験後に酸価を測定した。それらの結果を表３に示す。【００５９】
○実施例６
実施例５において、ＨＭＳＣに替え、表３に記載した処理剤を所定量添加する以外は実施例１と同様の方法によりアクリレートを製造した。
脱溶媒後の反応液を加圧下で濾過を行い、アクリレートを得た。
得られたアクリレートについて、製造直後及び強制劣化試験後の酸価を測定した。それらの結果を表３に示す。【００６０】
○比較例２
前記実施例５において、ＨＭＳＣを添加することなく、脱溶媒処理を行った。
脱溶媒後の反応液を加圧下で濾過を行い、アクリル酸エステルを得た。
得られたアクリル酸エステルについて酸価を測定し、強制劣化試験後に酸価を測定した。それらの結果を表３に示す。【００６１】
【表３】
2007129606.tif 000008
【００６２】
○実施例７
前記実施例５において、ＨＭＳＣを添加することなく、脱溶媒処理を行った。
トルエン留去後に得られた粗製品中へ、ＨＭＳＣを実施例５と同様の割合で添加し、７０℃にて１時間攪拌して均一混合させた。その後、加圧下で濾過を行った後、アクリル酸エステルを得た。
得られたアクリル酸エステルは、上記実施例５と同様に、強制劣化後の酸価が低いものであった。【００６３】
○実施例８
前記実施例５において、ＨＭＳＣを添加することなく、脱溶媒処理を行った。
トルエン留去後に得られた粗製品中へ、化合物Ａを実施例６と同様の割合で添加し、７０℃にて１時間攪拌して均一混合させた。その後、加圧下で濾過を行った後、アクリル酸エステルを得た。
得られたアクリル酸エステルは、上記実施例６と同様に、強制劣化後の酸価が低いものであった。
【産業上の利用可能性】
【００６４】
本発明の製造方法は、（メタ）アクリル酸エステルの製造方法に利用できる。
さらに得られた（メタ）アクリル酸エステルは、光硬化性組成物の配合成分として、光学レンズ、印刷インキ、コーティング剤及び接着剤等の各種工業用途に好適に使用できる。
【国際調査報告】
2007129606.tif 000009
2007129606.tif 000010